(57)【要約】      （修正有）【課題】材料の無駄が少なく、環境への負荷の小さい方法で、美的外観に優れた時計用外装部品を効率よく製造する方法の提供。【解決手段】基材Ｐ１にマスクＰ６を形成する工程１cと、マスクを介して、基材に向けて粒子が気体中に分散してなるエアロゾルをノズルから吹き付けて、マスクのうち粒子と接触した部位の一部をエアロゾルの衝撃力によって除去することによりマスクに開口部Ｐ６１を形成し、粒子Ｐ３１が堆積してなる被膜Ｐ３を基材上に形成する被膜形成工程１dと、マスクを除去するマスク除去工程1eと、基材の被膜Ｐ３が設けられた面側に反対防止膜Ｐ４を形成する工程１ｆと、を有する時計用外装部品１０の製造方法。前記被膜形成工程に先立って、基材Ｐ１の表面に少なくとも１層のＴｉＮ、ＡｌＮ、ＳｉＮ、ＳｉＯｘ、ＳｉＯＮ及びＡｌＯｘより選ばれた１種又は２種以上からなる材料で構成された下地形成層を有する時計用外装部品の製造方法。【選択図】図１
2015168863.tif 000002
【特許請求の範囲】
【請求項１】
基材にマスクを形成する工程と、
前記マスクを介して、基材に向けて粒子が気体中に分散してなるエアロゾルをノズルから吹き付けて、前記マスクのうち前記粒子と接触した部位の一部を前記エアロゾルの衝撃力によって除去することにより前記マスクに開口部を形成し、前記粒子が堆積してなる被膜を前記基材上に形成する被膜形成工程と、
前記マスクを除去するマスク除去工程とを有することを特徴とする時計用外装部品の製造方法。
【請求項２】
前記マスクは、ポリイミド、シクロオレフィンポリマー（ＣＯＰ）、アクリル系樹脂、ポリエチレン、ポリプロピレン、エチレン−プロピレン共重合体、ポリエチレンテレフタレート、ポリテトラフルオロエチレン（ＰＴＦＥ）、テトラフルオロエチレン・パーフルオロアルキルビニルエーテル共重合体（ＰＦＡ）、ナイロンおよびポリエチレンナフタレート（ＰＥＮ）よりなる群から選択される１種または２種以上を含む材料で構成されたものである請求項１に記載の時計用外装部品の製造方法。
【請求項３】
前記マスクの厚さは、５ｎｍ以上１００００ｎｍ以下である請求項１または２に記載の時計用外装部品の製造方法。
【請求項４】
前記被膜形成工程に先立って、基材の表面に少なくとも１層の下地層を形成する下地層形成工程を有する請求項１ないし３のいずれか１項に記載の時計用外装部品の製造方法。
【請求項５】
前記下地層として、ＴｉＮ、ＡｌＮ、ＳｉＮ、ＳｉＯｘ、ＳｉＯＮおよびＡｌＯｘよりなる群から選択される１種または２種以上を含む材料で構成された層を形成する請求項４に記載の時計用外装部品の製造方法。
【請求項６】
前記被膜形成工程の後に、反射防止膜を形成する反射防止膜形成工程を有する請求項１ないし５のいずれか１項に記載の時計用外装部品の製造方法。
【請求項７】
請求項１ないし６のいずれか１項に記載の製造方法を用いて製造されたことを特徴とする時計用外装部品。
【請求項８】
請求項７に記載の時計用外装部品を備えたことを特徴とする時計。
【発明の詳細な説明】
【技術分野】
【０００１】
本発明は、時計用外装部品の製造方法、時計用外装部品および時計に関する。
【背景技術】
【０００２】
時計には、実用品としての機能が求められるとともに、装飾品として優れた審美性（美的外観）が要求される。
【０００３】
このため、時計用外装部品には、各種金属材料等の優れた質感を有する材料が用いられている（例えば、特許文献１参照）。
【０００４】
そして、さらなる審美性の向上のために、所定のパターンで装飾層（被膜）を設けることが行われている。
【０００５】
従来においては、所定のパターンで装飾層（被膜）を設けるためには、マスク（レジスト等）を配した状態で真空蒸着等の気相成膜を行ったり、基材の全面に成膜を行った後にエッチングで不要部分を除去する方法等が採用されたりしている。
【０００６】
しかしながら、これらの方法では、最終的な時計用外装部品に含まれる被膜の構成材料は、製造に用いる材料のごく一部であり、材料の無駄が多く、省資源の観点から好ましくなかった。
【０００７】
また、被膜形成用材料の回収、回収した材料のリサイクル等に伴う工程増加等が、環境負荷やコスト増大の問題を引き起こしていた。
【先行技術文献】
【特許文献】
【０００８】
【特許文献１】特開２００８−１５０６６０号公報
【発明の概要】
【発明が解決しようとする課題】
【０００９】
本発明の目的は、材料の無駄が少なく、環境への負荷の小さい方法で、美的外観に優れた時計用外装部品を効率よく製造することができる時計用外装部品の製造方法を提供すること、美的外観に優れ、製造時における材料の無駄が少なく、環境への負荷の小さい時計用外装部品を提供すること、また、美的外観に優れ、製造時における材料の無駄が少なく、環境への負荷の小さい時計用外装部品を備えた時計を提供することにある。
【課題を解決するための手段】
【００１０】
このような目的は、下記の本発明により達成される。
本発明の時計用外装部品の製造方法は、基材にマスクを形成する工程と、
前記マスクを介して、基材に向けて粒子が気体中に分散してなるエアロゾルをノズルから吹き付けて、前記マスクのうち前記粒子と接触した部位の一部を前記エアロゾルの衝撃力によって除去することにより前記マスクに開口部を形成し、前記粒子が堆積してなる被膜を前記基材上に形成する被膜形成工程と、
前記マスクを除去するマスク除去工程とを有することを特徴とする。
【００１１】
これにより、材料の無駄が少なく、環境への負荷の小さい方法で、美的外観に優れた時計用外装部品を効率よく製造することができる時計用外装部品の製造方法を提供することができる。
【００１２】
本発明の時計用外装部品の製造方法では、前記マスクは、ポリイミド、シクロオレフィンポリマー（ＣＯＰ）、アクリル系樹脂、ポリエチレン、ポリプロピレン、エチレン−プロピレン共重合体、ポリエチレンテレフタレート、ポリテトラフルオロエチレン（ＰＴＦＥ）、テトラフルオロエチレン・パーフルオロアルキルビニルエーテル共重合体（ＰＦＡ）、ナイロンおよびポリエチレンナフタレート（ＰＥＮ）よりなる群から選択される１種または２種以上を含む材料で構成されたものであることが好ましい。
【００１３】
これにより、被膜形成工程において、被膜を形成すべき部位にはより確実に開口部を形成しつつ、保護すべき領域（被膜を形成すべきでない領域）はより確実に保護することができるとともに、マスクの形状の安定性、耐久性、取扱い性（取り扱いのしやすさ）を特に優れたものとすることができ、形成される被膜をより確実に所望の形状を有するものとすることができる。また、マスク除去工程での除去が容易となり、時計用外装部品の生産性を特に優れたものとすることができる。
【００１４】
本発明の時計用外装部品の製造方法では、前記マスクの厚さは、５ｎｍ以上１００００ｎｍ以下であることが好ましい。
【００１５】
これにより、被膜形成工程において、被膜を形成すべき部位にはより確実に開口部を形成しつつ、保護すべき領域（被膜を形成すべきでない領域）はより確実に保護することができるとともに、マスクの形状の安定性、耐久性、取扱い性（取り扱いのしやすさ）を特に優れたものとすることができ、形成される被膜をより確実に所望の形状を有するものとすることができる。また、マスク除去工程での除去が容易となり、時計用外装部品の生産性を特に優れたものとすることができる。
【００１６】
本発明の時計用外装部品の製造方法では、前記被膜形成工程に先立って、基材の表面に少なくとも１層の下地層を形成する下地層形成工程を有することが好ましい。
【００１７】
これにより、例えば、基材と被膜との密着性を特に優れたものとすることができる。また、例えば、下地層を着色層として機能させることにより、時計用外装部品の美的外観のさらなる向上を図ることもできる。また、下地層をギャップ層として機能させることにより、被膜が浮き上がったような立体感のある外観を得ることができる。
【００１８】
本発明の時計用外装部品の製造方法では、前記下地層として、ＴｉＮ、ＡｌＮ、ＳｉＮ、ＳｉＯｘ、ＳｉＯＮおよびＡｌＯｘよりなる群から選択される１種または２種以上を含む材料で構成された層を形成することが好ましい。
これにより、基材と被膜との密着性を特に優れたものとすることができる。
【００１９】
本発明の時計用外装部品の製造方法では、前記被膜形成工程の後に、反射防止膜を形成する反射防止膜形成工程を有することが好ましい。
【００２０】
これにより、外光の不本意な映り込みを効果的に防止することができ、時計用外装部品の美的外観を特に優れたものとすることができる。
【００２１】
本発明の時計用外装部品は、本発明の製造方法を用いて製造されたことを特徴とする。
これにより、美的外観に優れ、製造時における材料の無駄が少なく、環境への負荷の小さい時計用外装部品を提供することができる。
【００２２】
本発明の時計は、本発明の時計用外装部品を備えたことを特徴とする。
これにより、美的外観に優れ、製造時における材料の無駄が少なく、環境への負荷の小さい時計用外装部品を備えた時計を提供することができる。
【図面の簡単な説明】
【００２３】
【図１】本発明の時計用外装部品の製造方法の好適な実施形態について、各工程を模式的に示す断面図である。
【図２】エアロゾル中の各粒子がマスクに与える単位面積当たりのエネルギーと、開口部の形成箇所との関係を説明するための図である。
【図３】被膜の形成に用いられる被膜形成装置の好適な実施形態を示す縦断面側面図である。
【図４】被膜形成装置が備える解砕器の構成の一例を示す縦断面側面図である。
【図５】図３に示す被膜形成装置の主要部のブロック図である。
【図６】本発明の時計用外装部品をカバーガラスに適用した場合の好適な実施形態を示す模式的な平面図である。
【図７】本発明の時計（携帯時計）の好適な実施形態を示す断面図である。
【発明を実施するための形態】
【００２４】
以下、本発明の時計用外装部品の製造方法、時計用外装部品および時計を添付図面に示す好適な実施形態に基づいて詳細に説明する。
【００２５】
＜＜時計用外装部品の製造方法＞＞
まず、本発明の時計用外装部品の製造方法について説明する。
【００２６】
本発明において、時計用外装部品とは、時計の構成部品であり、時計の使用時において、外部から視認可能な部品のことをいい、時計の外部に露出して用いられるもののほか、時計の内部に収納した部品も含む概念である。
【００２７】
時計用外装部品としては、例えば、カバーガラス（風防ガラス）、文字板、針（地震、分針、秒針等）、ベゼル、ケース、裏蓋、りゅうず、円盤針、日車、曜車、月齢板等の回転表示体等が挙げられる。
【００２８】
図１は、本発明の時計用外装部品の製造方法の好適な実施形態について、各工程を模式的に示す断面図、図２は、エアロゾル中の各粒子がマスクに与える単位面積当たりのエネルギーと、開口部の形成箇所との関係を説明するための図である。図２中の（ｂ）のグラフでは、縦軸がエアロゾル中に含まれる粒子の衝突エネルギーを示し、横軸が座標を示し、図２（ｂ）の座標は、図２（ａ）の座標に対応している。
【００２９】
図１に示すように、本実施形態の製造方法は、基材Ｐ１を準備する基材準備工程（１ａ）と、基材Ｐ１の表面に下地層Ｐ２を形成する下地層形成工程（１ｂ）と、下地層Ｐ２が設けられた基材Ｐ１にマスクＰ６を形成するマスク形成工程（１ｃ）と、被膜Ｐ３を形成する被膜形成工程（１ｄ）と、マスクＰ６を除去するマスク除去工程（１ｅ）と、基材Ｐ１の被膜Ｐ３が設けられた面側に反射防止膜Ｐ４を形成する反射防止膜形成工程（１ｆ）とを有している。
【００３０】
＜基材準備工程＞
基材準備工程では、基材Ｐ１を準備する（１ａ）。
【００３１】
基材Ｐ１は、いかなる材料で構成されたものであってもよいが、透明性を有するものであるのが好ましい。
【００３２】
これにより、例えば、時計用外装部品Ｐ１０の美的外観を特に優れたものとすることができる。また、例えば、時計用外装部品Ｐ１０を備えた時計において、時計用外装部品Ｐ１０の被膜Ｐ３が設けられた面とは反対側の面が外表面側を向くように配置した場合であっても、使用者等が被膜Ｐ３を好適に視認することができ、被膜Ｐ３を備えることによる効果を効果的に発揮させつつ、被膜Ｐ３等が摩擦等により損傷することをより確実に防止することができ、当該時計の耐久性を特に優れたものとすることができる。なお、本明細書において、「時計用外装部品Ｐ１０の美的外観」とは、時計用外装部品Ｐ１０を単独で観察した際の美的外観に加え、時計用外装部品Ｐ１０が時計に組み込まれた状態での当該部位についての美的外観も含むものである。
【００３３】
基材Ｐ１の光の透過率（波長：６００ｎｍの光の透過率）は、特に限定されないが、８５％以上であるのが好ましく、９０％以上であるのがより好ましい。
【００３４】
基材Ｐ１の好適な構成材料としては、例えば、サファイアガラス、石英、プラスチック等が挙げられる。
【００３５】
基材Ｐ１がこれらの群から選択される１種または２種以上を含む材料で構成されたものである場合、時計用外装部品Ｐ１０の美的外観をさらに優れたものとすることができる。また、時計用外装部品Ｐ１０を備えた時計の耐久性をさらに優れたものとすることができる。
【００３６】
基材Ｐ１は、各部位で均一な組成を有するものであってもよいし、異なる組成を有するものであってもよい。例えば、厚さ方向に組成の異なる層が積層された積層体や、傾斜的に組成が変化する傾斜材料で構成されたものであってもよい。
【００３７】
本工程で用意する基材Ｐ１は、水洗、アルカリ洗、酸洗、有機溶媒による洗浄等の清浄化処理が施されたものであってもよい。
【００３８】
また、基材Ｐ１上に形成される層との密着性向上等を目的として表面処理が施されたものであってもよい。
【００３９】
＜下地層形成工程＞
下地層形成工程では、基材Ｐ１の表面に下地層Ｐ２を形成する（１ｂ）。
【００４０】
これにより、例えば、基材Ｐ１と被膜Ｐ３との密着性（下地層Ｐ２を介した密着性）を特に優れたものとすることができる。また、例えば、下地層Ｐ２を着色層として機能させることにより、時計用外装部品Ｐ１０の美的外観のさらなる向上を図ることもできる。また、下地層Ｐ２をギャップ層として機能させることにより、被膜Ｐ３が浮き上がったような立体感のある外観を得ることができる。
【００４１】
下地層Ｐ２の平均厚さは、０．０１μｍ以上１０μｍ以下であるのが好ましい。
これにより、下地層Ｐ２は、前述したような機能をより効果的に発揮することができる。
【００４２】
下地層Ｐ２は、いかなる材料で構成されたものであってもよく、下地層Ｐ２の構成材料としては、例えば、ＴｉＮ、ＡｌＮ、ＳｉＮ、ＧａＮ、ＳｉＯｘ、ＳｉＯＮ、ＡｌＯｘ等が挙げられるが、下地層Ｐ２は、ＴｉＮ、ＡｌＮ、ＳｉＮ、ＳｉＯｘ、ＳｉＯＮおよびＡｌＯｘよりなる群から選択される１種または２種以上を含む材料で構成されたものであるのが好ましい。
【００４３】
これにより、基材Ｐ１と被膜Ｐ３との密着性（下地層Ｐ２を介した密着性）、特に、被膜Ｐ３が金属材料や金属酸化物、金属窒化物で構成されたものである場合の密着性を特に優れたものとすることができる。また、ＴｉＮ、ＡｌＮ、ＳｉＮ、ＳｉＯｘ、ＳｉＯＮおよびＡｌＯｘは、前述したような厚さで、高い透明性を有する材料であるため、時計用外装部品Ｐ１０全体としての外観に悪影響を及ぼすことをより効果的に防止することができる。
【００４４】
なお、図示の構成では、基材Ｐ１の被膜Ｐ３が設けられた側の面全体に下地層Ｐ２を形成しているが、例えば、下地層Ｐ２は、被膜Ｐ３と接触する部位のみに選択的に形成してもよい。また、下地層Ｐ２は、基材Ｐ１の被膜Ｐ３で被覆される部位のうちの一部のみに設けられるものであってもよい。
【００４５】
また、図示の構成では、１層の下地層Ｐ２を形成しているが、２層以上の下地層を形成してもよい。
【００４６】
下地層Ｐ２は、各部位で均一な組成を有するものであってもよいし、異なる組成を有するものであってもよい。例えば、厚さ方向に組成の異なる層が積層された積層体や、傾斜的に組成が変化する傾斜材料で構成されたものであってもよい。
【００４７】
下地層Ｐ２は、例えば、真空蒸着、イオンプレーティング、スパッタリング、化学蒸着法（ＣＶＤ）等の気相成膜法（乾式めっき法）、湿式めっき法、ディッピング等により形成することができる。
【００４８】
また、下地層Ｐ２は、被膜Ｐ３と同様の形成方法、すなわち、粒子（下地層Ｐ２の構成材料で構成された粒子）が気体中に分散してなるエアロゾルをノズルから、基材Ｐ１に向けて吹き付けて、その衝撃力によって下地層Ｐ２を形成する方法を採用してもよい。これにより、所望の部位に選択的かつ効率よく下地層Ｐ２を形成することができる。
【００４９】
＜マスク形成工程＞
次に、下地層Ｐ２が設けられた基材Ｐ１にマスクＰ６を形成する（１ｃ）。
【００５０】
マスクＰ６の構成材料としては、例えば、ポリエチレン、ポリプロピレン、エチレン−プロピレン共重合体、エチレン−酢酸ビニル共重合体（ＥＶＡ）等のポリオレフィン、環状ポリオレフィン、変性ポリオレフィン、ポリ塩化ビニル、ポリ塩化ビニリデン、ポリスチレン、ポリアミド（例：ナイロン６、ナイロン４６、ナイロン６６、ナイロン６１０、ナイロン６１２、ナイロン１１、ナイロン１２、ナイロン６−１２、ナイロン６−６６）、ポリイミド、ポリアミドイミド、シクロオレフィンポリマー（ＣＯＰ）、ポリカーボネート（ＰＣ）、ポリ−（４−メチルペンテン−１）、アイオノマー、アクリル系樹脂、ポリメチルメタクリレート、アクリロニトリル−ブタジエン−スチレン共重合体（ＡＢＳ樹脂）、アクリロニトリル−スチレン共重合体（ＡＳ樹脂）、ブタジエン−スチレン共重合体、ポリオキシメチレン、ポリビニルアルコール（ＰＶＡ）、エチレン−ビニルアルコール共重合体（ＥＶＯＨ）、ポリエチレンテレフタレート（ＰＥＴ）、ポリエチレンナフタレート（ＰＥＮ）、ポリブチレンテレフタレート（ＰＢＴ）、ポリシクロヘキサンテレフタレート（ＰＣＴ）等のポリエステル、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、変性ポリフェニレンオキシド、ポリサルフォン、ポリエーテルサルフォン、ポリフェニレンサルファイド、ポリアリレート、芳香族ポリエステル（液晶ポリマー）、ポリテトラフルオロエチレン（ＰＴＦＥ）、テトラフルオロエチレン・パーフルオロアルキルビニルエーテル共重合体（ＰＦＡ）、ポリフッ化ビニリデン、その他フッ素系樹脂、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマー、エポキシ樹脂、フェノール樹脂、ユリア樹脂、メラミン樹脂、不飽和ポリエステル、シリコーン系樹脂、ウレタン系樹脂やこれらの共重合体等の各種樹脂材料等が挙げられ、これらのうちの１種または２種以上を組み合わせて（例えば、ブレンド樹脂、ポリマーアロイ、積層体等として）用いることができる。
【００５１】
中でも、マスクＰ６の構成材料としては、ポリイミド、シクロオレフィンポリマー（ＣＯＰ）、アクリル系樹脂、ポリエチレン、ポリプロピレン、エチレン−プロピレン共重合体、ポリエチレンテレフタレート、ポリテトラフルオロエチレン（ＰＴＦＥ）、テトラフルオロエチレン・パーフルオロアルキルビニルエーテル共重合体（ＰＦＡ）、ナイロンおよびポリエチレンナフタレート（ＰＥＮ）よりなる群から選択される１種または２種以上であるのが好ましい。
【００５２】
これにより、後の被膜形成工程において、被膜Ｐ３を形成すべき部位にはより確実に開口部Ｐ６１を形成しつつ、保護すべき領域（被膜Ｐ３を形成すべきでない領域）はより確実に保護することができるとともに、マスクＰ６の形状の安定性、耐久性、取扱い性（取り扱いのしやすさ）を特に優れたものとすることができ、形成される被膜Ｐ３をより確実に所望の形状を有するものとすることができる。また、後述するマスク除去工程での除去が容易となり、時計用外装部品Ｐ１０の生産性を特に優れたものとすることができる。
【００５３】
マスクＰ６は、被膜Ｐ３を形成するべき部材（本実施形態では下地層が設けられた基材Ｐ１）の全面に形成してもよいが、被膜Ｐ３を形成すべき領域およびその近傍に選択的に形成してもよい。このような場合であっても、保護すべき領域（被膜Ｐ３を形成すべきでない領域）を確実に保護することができる。
【００５４】
マスクＰ６は、例えば、真空蒸着、イオンプレーティング、スパッタリング、化学蒸着法（ＣＶＤ）等の気相成膜法（乾式めっき法）、湿式めっき法、インクジェット法、ディッピング、刷毛塗り等の塗布法等により形成することができる。
【００５５】
マスクＰ６の厚さは、特に限定されないが、５ｎｍ以上１００００ｎｍ以下であるのが好ましく、１０ｎｍ以上１０００ｎｍ以下であるのがより好ましい。
【００５６】
これにより、後の被膜形成工程において、被膜Ｐ３を形成すべき部位にはより確実に開口部Ｐ６１を形成しつつ、保護すべき領域（被膜Ｐ３を形成すべきでない領域）はより確実に保護することができるとともに、マスクＰ６の形状の安定性、耐久性、取扱い性（取り扱いのしやすさ）を特に優れたものとすることができ、形成される被膜Ｐ３をより確実に所望の形状を有するものとすることができる。また、後述するマスク除去工程での除去が容易となり、時計用外装部品Ｐ１０の生産性を特に優れたものとすることができる。
【００５７】
＜被膜形成工程＞
次に、被膜Ｐ３を形成する（１ｄ）。
【００５８】
被膜Ｐ３の形成は、マスクＰ６を介して、基材Ｐ１に向けて粒子Ｐ３１が気体中に分散してなるエアロゾルをノズルから吹き付けることにより行う。
【００５９】
このような方法で被膜Ｐ３を形成することにより、製造時における材料の無駄が少なく、環境への負荷の小さい時計用外装部品Ｐ１０を提供することができる。すなわち、所望の部位に選択的に被膜Ｐ３を形成することができ、材料の無駄の発生を効果的に防止することができる。
【００６０】
ところで、単に、粒子が気体中に分散してなるエアロゾルをノズルから基材に向けて吹き付けて、その衝撃力によって、粒子を堆積（付着）させることにより被膜を形成した場合、その方法の特性上、形成される被膜は、厚みに所定の分布があるものとなる。すなわち、ノズルの中心付近では、被膜の厚みが大きくなり、縁部に向かって急激に厚みが小さくなる正規分布状の厚さの分布（釣鐘形状）を有するものとなる。
【００６１】
形成される被膜にこのような厚みの分布があると、被膜が設けられた部位と被膜が設けられていない部位とのコントラストが低いものとなるため、最終的に得られる時計用外装部品は、美的外観に劣ったものとなる。このような問題は、被膜の幅が小さい場合に、より顕著に発生する。
【００６２】
また、基材に向けて粒子が気体中に分散してなるエアロゾルをノズルから吹き付ける場合、エアロゾルが吹き付けられる領域の各部位においては、粒子が与えるエネルギー（単位面積当たりのエネルギー）は、一般に、図２（ｂ）に示すような分布を有する。すなわち、エアロゾルが吹き付けられる領域の中心付近では、粒子が与えるエネルギーが大きいのに対し、エアロゾルが吹き付けられる領域の外周部に向かうにしたがって、粒子が与えるエネルギーは小さいものとなる。
【００６３】
そして、本実施形態では、マスクＰ６を介してエアロゾル（粒子Ｐ３１）を吹き付ける。このような構成の場合、粒子Ｐ３１の衝突エネルギーが所定値（閾値）以上の部位には、開口部Ｐ６１が形成され、それ以外の部位には、開口部Ｐ６１が形成されずに実部が残る（図２参照）。すなわち、エアロゾル（粒子Ｐ３１）が吹き付けられる領域であっても、粒子Ｐ３１の衝突エネルギーが所定値（閾値）未満の部位では開口部は形成されない。開口部Ｐ６１が形成された領域においては、目的とする部位（図示の構成では下地層Ｐ２の表面）に粒子が付着し、被膜Ｐ３が形成される一方で、開口部Ｐ６１が形成されなかった領域においては、マスクＰ６（実部）上に粒子Ｐ３１が堆積する。このように、前記閾値を境界に、粒子Ｐ３１が、被膜Ｐ３を形成すべき部位に付着するのかしないのかということについての臨界性を有する。
【００６４】
したがって、被膜Ｐ３を、他の部位に比べて極端に厚みの小さい部分がないもの（厚さのばらつきが小さいもの）として好適に形成することができる。その結果、目的とする部位に形成される被膜Ｐ３は、外周部における厚みが比較的大きいものとなり、被膜Ｐ３が設けられた部位と被膜Ｐ３が設けられていない部位とのコントラストを高いものとすることができる。その結果、最終的に得られる時計用外装部品Ｐ１０の美的外観は優れたものとなる。また、特に、幅が小さいパターンの被膜Ｐ３においてもコントラストを十分に高いものとすることができるため、複雑なパターン、微細なパターンの被膜Ｐ３の形成にも好適に対応することができる。
【００６５】
なお、図示の構成では、基材Ｐ１の法線方向からエアロゾルを吹き付けた場合について代表的に説明しているが、エアロゾルは、基材Ｐ１の法線方向から傾斜した方向から吹き付けてもよい。
【００６６】
基材Ｐ１の法線とエアロゾルの吹き付け方向とのなす角は、０°以上７０°以下であるのが好ましく、０°以上４５°以下であるのがより好ましい。
また、エアロゾルの吹き付け方向を変化させつつ成膜を行ってもよい。
【００６７】
粒子Ｐ３１の構成材料としては、例えば、各種金属、各種金属酸化物、各種金属窒化物、各種金属炭化物、各種金属ホウ化物、各種金属硫化物、各種炭素材料、各種顔料、各種樹脂材料等が挙げられる。
【００６８】
粒子Ｐ３１を構成する金属材料としては、例えば、Ａｕ、Ｐｔ、Ｐｄ、Ｎｉ、Ａｇ、Ａｌ、Ｃｕ、Ｔｉ、Ｃｒやこれらのうち少なくとも１種を含む合金等が挙げられるが、Ａｕ、Ｃｒ、Ｃｕまたはこれらのうち少なくとも１種を含む合金を含むものであるのが好ましい。
【００６９】
粒子Ｐ３１を構成する金属酸化物としては、例えば、酸化アルミニウム、酸化チタン、酸化クロム、酸化ケイ素等が挙げられる。
【００７０】
粒子Ｐ３１を構成する金属窒化物としては、例えば、窒化チタン、窒化クロム、窒化ジルコニウム、窒化ハフニウム、窒化タンタル、窒化ケイ素等が挙げられる。
【００７１】
粒子Ｐ３１を構成する金属炭化物としては、例えば、炭化チタン、炭化クロム、炭化ジルコニア、炭化アルミニウム、炭化カルシウム、炭化タングステン、炭化ハフニウム、炭化バナジウム、炭化タンタル、炭化ニオブ、炭化ケイ素等が挙げられる。
【００７２】
粒子Ｐ３１を構成する金属ホウ化物としては、例えば、ホウ化ジルコニウム、ホウ化モリブデン等が挙げられる。
【００７３】
粒子Ｐ３１を構成する金属硫化物としては、例えば、硫化亜鉛、硫化クロム、硫化カドミウム等が挙げられる。
【００７４】
粒子Ｐ３１を構成する炭素材料としては、例えば、黒鉛、グラフェン、ダイヤモンド、カーボンナノチューブ、フラーレン等が挙げられる。
【００７５】
粒子Ｐ３１を構成する顔料としては、例えば、以下のようなものを挙げることができる。
【００７６】
すなわち、黒色顔料としては、例えば、ファーネスブラック、チャンネルブラック、アセチレンブラック、サーマルブラック等のカーボンブラック、酸化銅、二酸化マンガン、酸化チタン、アニリンブラック、活性炭、非磁性フェライト、マグネタイト等が挙げられる。
【００７７】
また、黄色顔料としては、例えば、黄鉛、亜鉛黄、黄色酸化鉄、カドミウムイエロー、クロムイエロー、ハンザイエロー、ハンザイエロー１０Ｇ 、ベンジジンイエローＧ、ベンジジンイエローＧＲ、スレンイエロー、キノリンイエロー、パーマネントイエローＮＣＧ等が挙げられる。
【００７８】
また、橙色顔料としては、例えば、赤色黄鉛、モリブデンオレンジ、パーマネントオレンジＧＴＲ 、ピラゾロンオレンジ、バルカンオレンジ、ベンジジンオレンジＧ、インダスレンブリリアントオレンジＲＫ、インダスレンブリリアントオレンジＧＫ等が挙げられる。
【００７９】
赤色顔料としては、ベンガラ、カドミウムレッド、鉛丹、硫化水銀、ウオッチヤングレッド、パーマネントレッド４Ｒ、リソールレッド、ブリリアンカーミン３Ｂ、ブリリアンカーミン６Ｂ、デイポンオイルレッド、ピラゾロンレッド、ローダミンＢ レーキ、レーキレッドＣ、ローズベンガル、エオキシンレッド、アリザリンレーキ等が挙げられる。
【００８０】
また、青色顔料としては、例えば、紺青、コバルトブルー、アルカリブルーレーキ、ビクトリアブルーレーキ、ファストスカイブルー、インダスレンブルーＢＣ、アニリンブルー、ウルトラマリンブルー、カルコオイルブルー、メチレンブルークロライド、フタロシアニンブルー、フタロシアニングリーン、マラカイトグリーンオクサレレートなどが挙げられる。
【００８１】
紫色顔料としては、マンガン紫、ファストバイオレットＢ、メチルバイオレットレーキ等が挙げられる。
【００８２】
また、緑色顔料としては、例えば、酸化クロム、クロムグリーン、ピクメントグリーン、マラカイトグリーンレーキ、ファイナルイエローグリーンＧ等が挙げられる。
【００８３】
白色顔料としては、亜鉛華、酸化チタン、アンチモン白、硫化亜鉛等が挙げられる。
体質顔料としては、バライト粉、炭酸バリウム、クレー、シリカ、ホワイトカーボン、タルク、アルミナホワイト等が挙げられる。
【００８４】
樹脂材料としては、例えば、（メタ）アクリル系樹脂、ポリスチレン系樹脂、スチレン−（メタ）アクリル系樹脂、ロジン変性樹脂、テルペン系樹脂、ポリエステル系樹脂、ポリアミド系樹脂、エポキシ樹脂、塩化ビニル樹脂、塩化ビニル−酢酸ビニル共重合体、繊維素系樹脂（例えば、セルロースアセテートブチレート、ヒドロキシプロピルセルロース等）、ポリビニルブチラール、ポリビニルアルコール（ＰＶＡ）、ポリビニルピロリドン（ＰＶＰ）、ポリウレタン系樹脂、ウレア系樹脂等が挙げられる。
【００８５】
なお、粒子Ｐ３１として、異なる複数種の粒子を用いてもよい。
粒子Ｐ３１の平均粒径は、１ｎｍ以上１５０μｍ以下であるのが好ましく、１００ｎｍ以上１００μｍ以下であるのがより好ましい。
【００８６】
これにより、時計用外装部品Ｐ１０の美的外観を特に優れたものとすることができる。また、基材Ｐ１と被膜Ｐ３との密着性（下地層Ｐ２を介した密着性）を特に優れたものとすることができ、時計用外装部品Ｐ１０の耐久性を特に優れたものとすることができる。また、被膜Ｐ３の形成効率が特に優れたものとなり、時計用外装部品Ｐ１０の生産性を特に優れたものとすることができる。また、前述した粒子Ｐ３１の衝突エネルギーが閾値以上の領域と、粒子Ｐ３１の衝突エネルギーが閾値未満の領域との制御をより好適に行うことができ、より好適な形状の被膜Ｐ３を容易に形成することができ、時計用外装部品Ｐ１０の美的外観を特に優れたものとすることができる。
【００８７】
なお、本明細書では、「平均粒径」とは、質量基準の平均粒径のことを指すものとする。この平均粒径は、例えば、エアロゾルのモビリティーを測定し、エアロダイナミック径を求めることにより得ることができる。粒径の測定には、例えば、ＴＳＩ社製微分型静電分級器等を用いることができる。なお、平均粒径は、走査型電子顕微鏡や透過型電子顕微鏡の測定結果から求めてもよい。
【００８８】
被膜Ｐ３は、時計用外装部品Ｐ１０が時計に組み込まれた状態において、観察可能な部位の一部に選択的に設けられるものであるのが好ましい。
【００８９】
これにより、被膜Ｐ３自体が特定のパターンを有するものであることの効果や、被膜Ｐ３が設けられた部位と被膜Ｐ３が設けられていない部位との組み合わせによる効果により、時計用外装部品Ｐ１０、時計の美的外観を特に優れたものとすることができる。
【００９０】
また、従来においては、時計用外装部品が時計に組み込まれた状態において、被膜が観察可能な部位の一部に選択的に設けられたものである場合に、時計用外装部品の製造時における材料の無駄が特に多くなる等の問題があったが、本発明によれば、このような問題の発生を確実に防止することができる。したがって、被膜Ｐ３が、時計用外装部品Ｐ１０が時計に組み込まれた状態において観察可能な部位の一部に選択的に設けられたものである場合に、本発明による効果がより顕著に発揮される。
【００９１】
時計用外装部品Ｐ１０が時計に組み込まれた状態において、時計用外装部品Ｐ１０の観察可能な部位のうち、被膜Ｐ３が設けられている部位の占める面積率（基材Ｐ１の表面が平坦なものである場合には、当該面の法線方向から観察した際の面積率）は、特に限定されないが、７０％以下であるのが好ましく、２％以上５０％以下であるのがより好ましい。
これにより、前述したような効果がより顕著に発揮される。
【００９２】
被膜Ｐ３の平均厚さは、０．０１μｍ以上３００μｍ以下であるのが好ましく、０．０５μｍ以上１６０μｍ以下であるのがより好ましく、０．１０μｍ以上７０μｍ以下であるのがさらに好ましい。
【００９３】
これにより、時計用外装部品Ｐ１０の美的外観を特に優れたものとすることができる。また、時計用外装部品Ｐ１０の耐久性を特に優れたものとすることができる。また、時計用外装部品Ｐ１０の生産性を特に優れたものとすることができる。
【００９４】
本工程で形成される被膜Ｐ３は、各部位で均一な組成を有するものであってもよいし、異なる組成を有するものであってもよい。例えば、時計用外装部品Ｐ１０は、異なる質感（例えば、異なる色彩）の複数種の被膜Ｐ３を所定のパターンで有するものであってもよい。これにより、時計用外装部品Ｐ１０の美的外観のさらなる向上を図ることができる。
本工程で用いる被膜形成装置については、後に詳述する。
【００９５】
＜マスク除去工程＞
次に、マスクＰ６を除去する（１ｅ）。
【００９６】
これにより、マスクＰ６上に堆積した粒子Ｐ３１もマスクとともに除去され、目的とする形状の被膜Ｐ３が現れる。特に、外周部付近の厚みが比較的大きい被膜Ｐ３が現れる。
【００９７】
マスクＰ６の除去は、例えば、マスクＰ６の剥離、マスクＰ６の溶解等により行うことができる。
【００９８】
＜反射防止膜形成工程＞
反射防止膜形成工程では、基材Ｐ１の被膜Ｐ３が設けられた面側に反射防止膜Ｐ４を形成する（１ｆ）。
【００９９】
これにより、外光の不本意な映り込みを効果的に防止することができ、時計用外装部品Ｐ１０の美的外観を特に優れたものとすることができる。
【０１００】
また、時計用外装部品Ｐ１０がカバーガラス（風防ガラス）に適用される場合においては、上記のように美的外観を向上させる効果が得られるとともに、文字板の視認性も向上させることができ、時計全体としての美的外観を特に優れたものとすることができる。また、時刻等の識別性も向上する等、実用品としての機能も向上する。
【０１０１】
反射防止膜Ｐ４は、例えば、真空蒸着、イオンプレーティング、スパッタリング、化学蒸着法（ＣＶＤ）等の気相成膜法（乾式めっき法）、湿式めっき法、ディッピング等により形成することができる。また、反射防止膜Ｐ４を気相成膜法により形成する場合、基材Ｐ１の法線方向から所定角度傾斜した方向から気相成膜を行ってもよい。
【０１０２】
反射防止膜Ｐ４の厚さは、特に限定されないが、０．２μｍ以上１０μｍ以下であるのが好ましく、０．３μｍ以上７μｍ以下であるのがより好ましい。
【０１０３】
これにより、時計用外装部品Ｐ１０が大型化、厚型化するのを効果的に防止しつつ、前述したような機能をより効果的に発揮することができる。
【０１０４】
なお、図示の構成では、基材Ｐ１の被膜Ｐ３が設けられた側の面全体に反射防止膜Ｐ４を形成しているが、例えば、反射防止膜Ｐ４は、基材Ｐ１の被膜Ｐ３が設けられた側の面の一部のみに選択的に設けられるものであってもよい。
【０１０５】
＜被膜形成装置＞
次に、被膜Ｐ３の形成に用いる被膜形成装置について説明する。
【０１０６】
図３は、被膜の形成に用いられる被膜形成装置の好適な実施形態を示す縦断面側面図、図４は、被膜形成装置が備える解砕器の構成の一例を示す縦断面側面図、図５は、図３に示す被膜形成装置の主要部のブロック図である。なお、以下では、説明の便宜上、図３において、互いに直交する３つの軸として、ｘ軸、ｙ軸およびｚ軸を図示している。ｘ軸は、水平方向のうちの一方向に沿った軸であり、ｙ軸は、水平方向であって前記ｘ軸に対し垂直な方向に沿った軸であり、ｚ軸は、鉛直方向（上下方向）に沿った軸である。また、図示した各矢印の先端側を「正側（＋側）」、基端側を「負側（−側）」とする。また、図３中の上側を「上（上方）」と言い、下側を「下（下方）」と言う。また、図３においては、基材Ｐ１上に設けられた下地層Ｐ２およびマスクＰ６の図示を省略している。
【０１０７】
図３、図４、図５に示すように、被膜形成装置１は、エアロゾル発生器１５と、解砕器４と、成膜室１６と、連結管２と、連結管８と、ガス供給手段３と、圧力調整手段５と、変位手段６と、制御部７とを備えている。
【０１０８】
エアロゾル発生器１５は、気密性を維持することができるよう構成され、その内部に被膜Ｐ３となる粒子Ｐ３１を収納することができる。
【０１０９】
解砕器４は、連結管８によりエアロゾル発生器１５と連結している。
解砕器４は、エアロゾル発生器１５で発生したエアロゾル中に含まれる粒子Ｐ３１を解砕する機能を有する。
【０１１０】
成膜室１６は、エアロゾル発生器１５、解砕器４と独立して設けられている。この成膜室１６も、気密性を維持することができるよう構成され、その内部に基材Ｐ１を収納することができる。
【０１１１】
なお、成膜室１６内の室温は、例えば、水冷により、すなわち、配管を通過する冷媒により、２５℃以上３０℃以下に調整されている。
【０１１２】
連結管２は、解砕器４と成膜室１６とを連結するものであり、その内腔部２２が、被膜Ｐ３となる粒子Ｐ３１が通過する流路として機能する。
【０１１３】
連結管２は、その一端に開口した第１の開口部（一端開口部）２５が解砕器４内に臨んでおり、他端に開口した第２の開口部（他端開口部）２１が成膜室１６内に臨んでいる。
【０１１４】
このような構成により、エアロゾル発生器１５と成膜室１６とは、連結管８、解砕器４および連結管２を介して、連通する。
【０１１５】
連結管２（内腔部２２）を通過する粒子Ｐ３１は、第２の開口部２１から基材Ｐ１に吹き付けられる。これにより、被膜Ｐ３が基材Ｐ１上に形成される。このように、連結管２では、第２の開口部２１側の部分がノズル部２４として機能する。
【０１１６】
なお、連結管２の平均内径は、特に限定されないが、例えば、１ｍｍ以上１０ｍｍ以下であるのが好ましい。また、第２の開口部２１の内径は、特に限定されないが、例えば、０．１ｍｍ以上５ｍｍ以下であるのが好ましい。
【０１１７】
これにより、連結管２内における粒子Ｐ３１の搬送性を特に優れたものとすることができる。
【０１１８】
また、連結管２の構成材料としては、特に限定されず、例えば、ステンレス鋼等のような金属材料を用いることができる。
【０１１９】
また、連結管２の外周部には、当該連結管２を加熱する加熱機構９０が設けられているのが好ましい。この加熱機構９０により、連結管２を通過する粒子Ｐ３１が連結管２の内周部（内壁）に付着するのを防止することができる。なお、加熱温度としては、特に限定されず、例えば、１００℃以上３００℃以下が好ましく、２５０℃以上３００℃以下がより好ましい。
【０１２０】
図３に示すように、ガス供給手段３は、エアロゾル発生器１５内にガスを供給するものである。なお、この供給量としては、特に限定されず、例えば、１Ｌ／分以上９０Ｌ／分以下であるのが好ましい。
【０１２１】
ガス供給手段３は、ガスが充填されたタンク３１と、タンク３１とエアロゾル発生器１５とを連結する連結管３２と、連結管３２の途中に設置された電磁弁３３とを有している。
【０１２２】
タンク３１は、ガスを気密的に貯留することができるものである。
タンク３１に貯留されるガスとしては、特に限定されず、例えば、窒素ガスを用いることができ、その他、ヘリウムやアルゴン等のような不活性ガスも用いることができる。また、粒子Ｐ３１として金属酸化物で構成されたものを用いる場合には、当該ガスとして、酸素を含むものを好適に用いることができる。これにより、粒子Ｐ３１の不本意な還元を防止することができる。
【０１２３】
タンク３１とエアロゾル発生器１５とは、連結管３２を介して、連通している。この連結管３２は、硬質のものであってもよいし、可撓性を有するものであってもよい。
【０１２４】
また、連結管３２には、その長手方向の途中に電磁弁３３が設置されている。電磁弁３３は、連結管３２を開閉するものである。そして、電磁弁３３が開状態のときに、タンク３１とエアロゾル発生器１５とが連通する。これにより、タンク３１からエアロゾル発生器１５へのガスの供給が行われる。また、電磁弁３３が閉状態のときに、タンク３１とエアロゾル発生器１５との連通が遮断される。これにより、タンク３１からエアロゾル発生器１５へのガスの供給が停止する。
【０１２５】
タンク３１からエアロゾル発生器１５にガスが供給されることにより、エアロゾル発生器１５に収納された粒子Ｐ３１がガスに分散したエアロゾルが発生する。
このようにしてエアロゾル発生器１５内で発生したエアロゾルは、タンク３１からのガスがキャリアガスとして機能することにより、連結管８を介して、解砕器４内に導入される。
【０１２６】
図４に示すように、解砕器４は、粒子Ｐ３１を含むエアロゾルが導入される容器４１と、連結管８から粒子Ｐ３１を含むエアロゾルが導入されるエアロゾル導入口４２と、粒子Ｐ３１の解砕を行う解砕具４３と、解砕された粒子Ｐ３１を含むエアロゾルを連結管２に導出するエアロゾル導出口４４と、解砕具４３に粒子Ｐ３１が付着した場合にこれを除去するブラシ４５と、容器４１内にガスを導入するガス導入口４６ａ、４６ｂと、超音波振動装置４７とを備えている。
【０１２７】
解砕器４においては、容器４１内にエアロゾル導入口４２が設置され、その先に円筒型の解砕具４３が図示しないモーターによって軸回転が可能な状態で配置されている。エアロゾル導入口４２の開口は、解砕具４３の円筒軸方向が長辺となるスリット状となっている。当該スリットの幅は、特に限定されないが、１ｍｍ以下であるのが好ましい。
【０１２８】
解砕具４３としては、エアロゾルが衝突する円筒側面が炭化チタン等の高硬度材料で構成されたものであるのが好ましい。
【０１２９】
解砕具４３の上方には、エアロゾル導出口４４が配置されている。また、解砕具４３に接するようにブラシ４５が設置されている。解砕具４３からエアロゾル導出口４４にかけての空間に、ガス導入口４６ａ、４６ｂが配置され、エアロゾル導出口４４の外周部には超音波振動装置４７が設置されている。
【０１３０】
エアロゾル発生器１５において発生させたエアロゾルをエアロゾル導入口４２にて加速させて、解砕具４３の円筒側面に衝突させる。図中の太い矢印はエアロゾルの進行方向を示している。解砕具４３は図の矢印のように時計周り方向に回転する。したがって導入される位置を次々と変化させるエアロゾルは解砕具４３の円筒側面に、常に衝突面を変えながら衝突する。これにより、エアロゾル発生器１５において発生させたエアロゾルが凝集粒を比較的多く含むものであっても、当該凝集粒を効率よく解砕することができる。
【０１３１】
円筒側面には、多少エアロゾル中の粒子Ｐ３１が付着することがあるが、付着粉はブラシ４５にてこすり落とされ、容器４１の底に蓄積される。解砕具４３に衝突して凝集粒が解砕され、一次粒子に富むエアロゾルに変換される。エアロゾル導入口４２から導入されるエアロゾルは解砕具４３の円筒側面に斜めに衝突するため、エアロゾルの大部分は円筒側面の接線方向に沿って反射するものの、ある程度の拡散幅を持っているため、エアロゾル導出口４４の内壁に衝突し付着することが考えられるが、これを防ぐためにガス導入口４６ａ、４６ｂからガスを導入し、エアロゾル導出口４４の内面にカーテン状のガス膜を形成させて付着を防いだり、超音波振動装置４７を運転させてエアロゾル導出口４４を振動させ、付着が進行しないように工夫することが好適である。ガス導入口４６ａ、４６ｂからの小さな矢印は、ここから導入されるガスの流れを示している。さらに、導入するガスをあらかじめイオン化させておくことで、解砕された粒子Ｐ３１の表面電荷を中和して、エアロゾル中で再凝集を防止するのが好ましい。
【０１３２】
このようにして一次粒子に富んだエアロゾルに変換され導出されたエアロゾルは、図示しないノズルへと導かれ、したがって効率よく、また欠陥が少ない状態で長時間に亘って不具合なく構造物を形成させることが可能となる。
【０１３３】
解砕器４において一次粒子に富んだものに変換されたエアロゾルは、連結管２に導入され、第２の開口部２１から基材Ｐ１に吹き付けられる。そして、この粒子Ｐ３１は、基材Ｐ１に衝突して付着することとなり、その結果、被膜Ｐ３が形成される。
【０１３４】
圧力調整手段５は、成膜室１６内の圧力を、エアロゾル発生器１５内の圧力、解砕器４内の圧力よりも低くするものである。
【０１３５】
このような圧力調整手段（第１の圧力調整手段）５を、前述したガス供給手段（第２の圧力調整手段）３とともに備えることにより、成膜室１６内とエアロゾル発生器１５内との圧力差をより好適に調整することができ、ノズル部２４からのエアロゾル（粒子Ｐ３１）の噴射速度等をより好適に制御することができる。また、成膜室１６内の不本意な圧力変動をより効果的に抑制することができ、より安定した成膜環境を維持することができる。
【０１３６】
図３に示すように、圧力調整手段５は、成膜室１６内を吸引するポンプ５１と、ポンプ５１と成膜室１６とを連結する連結管５２と、連結管５２の途中に設置された電磁弁５３とを有している。
【０１３７】
ポンプ５１は、成膜室１６内のガスＧ２を吸引するものである。この吸引により、成膜室１６内のガスＧ２が連結管５２を介して排出され、よって、成膜室１６内の圧力がエアロゾル発生器１５内の圧力、解砕器４内の圧力よりも確実に低くなる。これにより、粒子Ｐ３１が成膜室１６内に確実に流出することができ、よって、被膜Ｐ３を確実に形成することができる。
【０１３８】
なお、成膜室１６内の圧力としては、エアロゾル発生器１５内の圧力等にもよるが、例えば、エアロゾル発生器１５内の圧力が１０ｋＰａ以上１ＭＰａ以下である場合、１０ｋＰａ未満とすることができる。
【０１３９】
これにより、ノズル部２４からのエアロゾル（粒子Ｐ３１）の噴射速度等をさらに好適に制御することができる。
【０１４０】
また、ポンプ５１が排圧１０−５Ｐａまで可能なものである場合、欠陥の発生が防止された被膜Ｐ３をより速い成膜速度で形成することができる。
【０１４１】
また、ポンプ５１としては、特に限定されず、例えば、ターボ分子ポンプ、ドライポンプ、メカニカルブースターポンプ、ロータリーポンプ等を用いることができる。
【０１４２】
ポンプ５１は、連結管５２を介して、成膜室１６と連結されている。この連結管５２は、硬質のものであってもよいし、可撓性を有するものであってもよい。
【０１４３】
また、連結管５２には、その長手方向の途中に電磁弁５３が設置されている。電磁弁５３は、連結管５２を開閉するものである。そして、電磁弁５３が開状態のときに、ポンプ５１の吸引力により、成膜室１６内を吸引することができ、よって、成膜室１６内を減圧することができる。また、電磁弁５３が閉状態のときに、ポンプ５１の吸引力が成膜室１６内に及ぶのが阻止される。
【０１４４】
変位手段６は、基材Ｐ１を変位させるものである。
図３、図５に示すように、変位手段６は、基材Ｐ１が設置されるステージ（テーブル）６１と、ステージ６１（基材Ｐ１）をｘ軸方向に並進させるｘ方向移動手段６２ｘと、ステージ６１（基材Ｐ１）をｙ軸方向に並進させるｙ方向移動手段６２ｙと、ステージ６１（基材Ｐ１）をｚ軸方向に並進させるｚ方向移動手段６２ｚと、ステージ６１（基材Ｐ１）をｘ軸周りに回動させるｘ軸周り回動手段６３ｘと、ステージ６１（基材Ｐ１）をｙ軸周りに回動させるｙ軸周り回動手段６３ｙと、ステージ６１（基材Ｐ１）をｚ軸周りに回動させるｚ軸周り回動手段６３ｚとを有している。
【０１４５】
ステージ６１が、ｘ軸周り、ｙ軸周り、ｚ軸周りに回動可能であることにより、エアロゾル（粒子Ｐ３１）の基材Ｐ１への入射方向を変化させつつエアロゾル（粒子Ｐ３１）を好適に吹き付けることができる。
【０１４６】
また、ステージ６１が、ノズル部２４に対しｘｙ方向に任意に稼働可能であると、基材Ｐ１の所望の部位に所望の量だけ粒子Ｐ３１を容易かつ確実に供給することができ、複雑なパターンの被膜Ｐ３であっても、容易かつ確実に形成することができる。
【０１４７】
また、ステージ６１が、ノズル部２４に対しｚ方向に任意に稼働可能であることにより、基材Ｐ１の表面（被膜Ｐ３が形成されるべき表面）に比較的大きい凹凸がある場合であっても、好適に成膜を行うことができる。
【０１４８】
ガス供給手段３、圧力調整手段５、変位手段６等の各作動は、それぞれ、制御部７により制御される。制御部７は、例えば、ＣＰＵ（Central Processing Unit）が内蔵されたパーソナルコンピューター（ＰＣ）である。
【０１４９】
図５に示すように、制御部７は、ガス供給手段３の電磁弁３３と、圧力調整手段５のポンプ５１および電磁弁５３と、変位手段６のｘ方向移動手段６２ｘ、ｙ方向移動手段６２ｙ、ｚ方向移動手段６２ｚ、ｘ軸周り回動手段６３ｘ、ｙ軸周り回動手段６３ｙおよびｚ軸周り回動手段６３ｚとそれぞれ電気的に接続されている。そして、制御部７は、これらをそれぞれ独立して作動させることができる。なお、制御プログラムは、制御部７に内蔵された記憶部（記録媒体）７１に予め記憶されている。
【０１５０】
なお、記憶部７１は、例えば、ＲＡＭ（Random Access Memory：揮発性、不揮発性のいずれをも含む）、ＦＤ（Floppy Disk（Floppyは登録商標））、ＨＤ（Hard Disk）、ＣＤ−ＲＯＭ（Compact Disc Read-Only Memory）等のような、磁気的、光学的記録媒体、もしくは半導体メモリーで構成されている。
【０１５１】
次に、被膜形成工程における被膜形成装置１の作動について、詳細に説明する。
被膜形成工程では、図３に示すように、連結管２の第２の開口部２１を基材Ｐ１に対向するように、ステージ６１を連結管２の第２の開口部２１に対し位置合わせを行なう。なお、この位置合わせは、ＣＣＤ（Charge Coupled Device）カメラを用いて、当該ＣＣＤカメラで撮像された画像に基づいて行われる。
【０１５２】
また、このとき、被膜形成装置１では、圧力調整手段５が作動している。これにより、成膜室１６内の圧力がエアロゾル発生器１５内の圧力よりも低くなる。なお、この状態は、基材Ｐ１に対する被膜Ｐ３の形成が完了するまで維持される。
被膜形成装置１では、ガス供給手段３も作動している。
【０１５３】
そして、変位手段６を作動させ、基材Ｐ１の所望の部位に所望の角度でエアロゾル（粒子Ｐ３１）が衝突するようにする。
【０１５４】
以上のようにガス供給手段３、圧力調整手段５、変位手段６等が作動することにより、エアロゾル発生器１５内で発生した粒子Ｐ３１を含むエアロゾルは、成膜室１６に向かって連結管２を確実に通過する。粒子Ｐ３１は、キャリアガスによって、円滑に連結管２を通過することができる。その後、粒子Ｐ３１は、第２の開口部２１から排出されて、各基材Ｐ１に対し所望の部位に所望の角度で順に吹き付けられて付着する。これにより、基材Ｐ１の所望の部位に、所望の形状を有する被膜Ｐ３を迅速に形成することができる。
【０１５５】
前述したような本発明の時計用外装部品の製造方法によれば、材料の無駄が少なく、環境への負荷の小さい方法で、美的外観に優れた時計用外装部品を効率よく製造することができる時計用外装部品の製造方法を提供することができる。
【０１５６】
＜＜時計用外装部品＞＞
次に、本発明の時計用外装部品について説明する。
【０１５７】
本発明の時計用外装部品は、前述した本発明の方法を用いて製造されたものである。
これにより、美的外観に優れ、製造時における材料の無駄が少なく、環境への負荷の小さい時計用外装部品を提供することができる。
【０１５８】
以下、本発明の時計用外装部品をカバーガラス（風防ガラス）に適用した場合の具体例について説明する。
【０１５９】
図６は、本発明の時計用外装部品をカバーガラスに適用した場合の好適な実施形態を示す模式的な平面図である。
【０１６０】
図６に示すように、カバーガラスとしての時計用外装部品Ｐ１０は、平面視した際の外周部付近に選択的に被膜Ｐ３が設けられている。
【０１６１】
特に、図６に示す構成では、所定のパターン（唐草模様）で被膜が設けられている。このように、複雑なパターンの被膜Ｐ３であっても、本発明によれば、製造時における材料の無駄が少なく、環境への負荷の小さいものとして得ることができる。
【０１６２】
時計用外装部品は、時計に組み込まれた状態において、基材の被膜が設けられた面が、内側を向くように配置されるものであるのが好ましい。これにより、被膜の不本意な剥離等をより効果的に防止することができ、時計の耐久性を特に優れたものとすることができる。
【０１６３】
＜＜時計＞＞
次に、本発明の時計について説明する。
【０１６４】
本発明の時計は、上述したような本発明の時計用外装部品を有するものである。
これにより、美的外観に優れ、製造時における材料の無駄が少なく、環境への負荷の小さい時計用外装部品を備えた時計を提供することができる。
【０１６５】
また、時計全体としても、美的外観に優れたものとすることができ、製造時における材料の無駄が少なく、環境への負荷の小さいものとすることができる。
【０１６６】
なお、本発明の時計は、少なくとも１つの時計用外装部品として、本発明の時計用外装部品を備えるものであればよく、それ以外の部品としては、公知のものを用いることができるが、以下に、本発明の時計の構成の一例について説明する。
【０１６７】
図７は、本発明の時計（腕時計）の好適な実施形態を示す断面図である。
図７に示すように、本実施形態の腕時計（携帯時計）Ｐ１００は、胴（ケース）Ｐ８２と、裏蓋Ｐ８３と、ベゼル（縁）Ｐ８４と、ガラス板（カバーガラス）Ｐ８５とを備えている。また、ケースＰ８２内には、時計用文字板Ｐ７と、太陽電池Ｐ９４と、ムーブメントＰ８１とが収納されており、さらに、図示しない針（指針）等が収納されている。
【０１６８】
ガラス板Ｐ８５は、通常、透明性の高い透明ガラスやサファイア等で構成されている。これにより、時計用文字板Ｐ７や針等の視認性を十分に優れたものとすることができるとともに、太陽電池Ｐ９４に十分な光量の光を入射させることができる。
【０１６９】
ムーブメントＰ８１は、太陽電池Ｐ９４の起電力を利用して、指針を駆動する。
図７中では省略しているが、ムーブメントＰ８１内には、例えば、太陽電池Ｐ９４の起電力を貯蔵する電気二重層コンデンサー、リチウムイオン二次電池や、時間基準源として水晶振動子や、水晶振動子の発振周波数をもとに時計を駆動する駆動パルスを発生する半導体集積回路や、この駆動パルスを受けて１秒毎に指針を駆動するステップモーターや、ステップモーターの動きを指針に伝達する輪列機構等を備えている。
【０１７０】
また、ムーブメントＰ８１は、図示しない電波受信用のアンテナを備えている。そして、受信した電波を用いて時刻調整等を行う機能を有している。
【０１７１】
太陽電池Ｐ９４は、光エネルギーを電気エネルギーに変換する機能を有する。そして、太陽電池Ｐ９４で変換された電気エネルギーは、ムーブメントの駆動等に利用される。
【０１７２】
太陽電池Ｐ９４は、例えば、非単結晶シリコン薄膜にｐ型の不純物とｎ型の不純物とが選択的に導入され、さらにｐ型の非単結晶シリコン薄膜とｎ型の非単結晶シリコン薄膜との間に不純物濃度の低いｉ型の非単結晶シリコン薄膜を備えたｐｉｎ構造を有している。
【０１７３】
胴Ｐ８２には巻真パイプＰ８６が嵌入・固定され、この巻真パイプＰ８６内にはりゅうずＰ８７の軸部Ｐ８７１が回転可能に挿入されている。
【０１７４】
胴Ｐ８２とベゼルＰ８４とは、プラスチックパッキンＰ８８により固定され、ベゼルＰ８４とガラス板Ｐ８５とはプラスチックパッキンＰ８９により固定されている。
【０１７５】
また、胴Ｐ８２に対し裏蓋Ｐ８３が嵌合（または螺合）されており、これらの接合部（シール部）Ｐ９３には、リング状のゴムパッキン（裏蓋パッキン）Ｐ９２が圧縮状態で介挿されている。この構成によりシール部Ｐ９３が液密に封止され、防水機能が得られる。
【０１７６】
りゅうずＰ８７の軸部Ｐ８７１の途中の外周には溝Ｐ８７２が形成され、この溝Ｐ８７２内にはリング状のゴムパッキン（りゅうずパッキン）Ｐ９１が嵌合されている。ゴムパッキンＰ９１は巻真パイプＰ８６の内周面に密着し、該内周面と溝Ｐ８７２の内面との間で圧縮される。この構成により、りゅうずＰ８７と巻真パイプＰ８６との間が液密に封止され防水機能が得られる。なお、りゅうずＰ８７を回転操作したとき、ゴムパッキンＰ９１は軸部Ｐ８７１と共に回転し、巻真パイプＰ８６の内周面に密着しながら周方向に摺動する。
【０１７７】
なお、上記の説明では、時計の一例として、ソーラー電波時計としての腕時計（携帯時計）を挙げて説明したが、本発明は、腕時計以外の携帯時計、置時計、掛け時計等の他の種類の時計にも同様に適用することができる。また、本発明は、ソーラー電波時計を除くソーラー時計や、ソーラー電波時計を除く電波時計等、いかなる時計にも適用することができる。
【０１７８】
以上、本発明の好適な実施形態について説明したが、本発明は上記のようなものに限定されるものではない。
【０１７９】
例えば、本発明の時計用外装部品、時計では、各部の構成は、同様の機能を発揮する任意の構成のものに置換することができ、また、任意の構成を付加することもできる。
【０１８０】
また、前述した実施形態では、時計用外装部品が、基材、被膜に加え、下地層、反射防止膜を備える場合について中心的に説明したが、本発明の時計用外装部品は、基材と被膜とを備えるものであればよく、下地層、反射防止膜を備えていないものであってもよい。
【０１８１】
また、本発明の時計用外装部品の製造方法においては、必要に応じて、前処理工程、中間処理工程、後処理工程を行ってもよい。
【０１８２】
また、前述した実施形態では、単一のノズルを用いるものとして説明したが、本発明では複数のノズルを用いてもよい。
【０１８３】
また、前述した実施形態では、基材を変位させつつ成膜を行うものとして説明したが、エアロゾルを噴射するノズルを変位させつつ成膜を行ってもよい。
【０１８４】
また、前述した実施形態では、別途用意した粒子を用いて、被膜の形成を行う場合について中心的に説明したが、本発明では、装置内で生成した粒子（気体を凝縮させることにより得られた粒子）を用いて被膜の形成を行ってもよい。
【０１８５】
また、前述した実施形態では、被膜形成装置が解砕器を備えるものとして説明したが、被膜の形成には、解砕器を備えていないものを用いてもよい。
【０１８６】
また、前述した実施形態では、被膜形成装置が連結管を加熱する加熱機構を備えるものとして説明したが、被膜の形成には、前記加熱機構を備えていないものを用いてもよい。
【符号の説明】
【０１８７】
Ｐ１００……腕時計（携帯時計）
Ｐ１０……時計用外装部品
Ｐ１……基材
Ｐ２……下地層
Ｐ３……被膜
Ｐ３１……粒子
Ｐ４……反射防止膜
Ｐ６……マスク
Ｐ６１……開口部
Ｐ７……時計用文字板
Ｐ８１……ムーブメント
Ｐ８２……胴（ケース）
Ｐ８３……裏蓋
Ｐ８４……ベゼル（縁）
Ｐ８５……ガラス板（カバーガラス）
Ｐ８６……巻真パイプ
Ｐ８７……りゅうず
Ｐ８７１……軸部
Ｐ８７２……溝
Ｐ８８……プラスチックパッキン
Ｐ８９……プラスチックパッキン
Ｐ９１……ゴムパッキン（りゅうずパッキン）
Ｐ９２……ゴムパッキン（裏蓋パッキン）
Ｐ９３……接合部（シール部）
Ｐ９４……太陽電池
１……被膜形成装置
２……連結管
２１……第２の開口部（他端開口部）
２２……内腔部
２４……ノズル部
２５……第１の開口部（一端開口部）
３……ガス供給手段
３１……タンク
３２……連結管
３３……電磁弁
４……解砕器
４１……容器
４２……エアロゾル導入口
４３……解砕具
４４……エアロゾル導出口
４５……ブラシ
４６ａ……ガス導入口
４６ｂ……ガス導入口
４７……超音波振動装置
５……圧力調整手段
５１……ポンプ
５２……連結管
５３……電磁弁
６……変位手段
６１……ステージ（テーブル）
６２ｘ……ｘ方向移動手段
６２ｙ……ｙ方向移動手段
６２ｚ……ｚ方向移動手段
６３ｘ……ｘ軸周り回動手段
６３ｙ……ｙ軸周り回動手段
６３ｚ……ｚ軸周り回動手段
７……制御部
７１……記憶部（記録媒体）
８……連結管
１５……エアロゾル発生器
１６……成膜室
９０……加熱機構
Ｇ２……ガス
【図１】
2015168863.tif 000003
【図２】
2015168863.tif 000004
【図３】
2015168863.tif 000005
【図４】
2015168863.tif 000006
【図５】
2015168863.tif 000007
【図６】
2015168863.tif 000008
【図７】
2015168863.tif 000009